(57)【要約】  ２以上の隣接した領域が、同一のポリマー処方を有する高分子材料を含み、領域間の移行部分が構造的に明確な境界を含まない、化学的機械的な磨きのための磨きパッドが与えられる。第１の態様では、第１の領域および第２の隣接した領域は、それぞれ第１および第２のゼロでない空隙容量を有し、ここで第１の空隙容量は、第２の空隙容量未満である。第２の態様では、第１の非多孔性領域は、第２の隣接した多孔性領域に隣接し、ここで第２の領域は、５０μｍ以下の平均孔径を有する。第３の態様では少なくとも２つの光学的透過領域、第１の多孔性領域、および第２の光学的多孔性領域は、隣接している。さらに磨きパッドの使用、および磨きパッドの生産方法を含む基材磨きの方法が与えられる。【特許請求の範囲】
【請求項１】
第１の空隙容量を有する第１の領域と、第２の空隙容量を有し第２の隣接した領域を含む多孔性高分子材料を含む、化学的機械的な磨きのための、磨きパッドであって：
（ａ）第１の空隙容量および第２の空隙容量が、非ゼロであり、
（ｂ）第１の空隙容量が、第２の空隙容量未満であり、
（ｃ）第１の領域および第２の領域が、同一のポリマー処方を有し、および
（ｄ）第１および第２の領域間の移行部分が、構造的に明確な境界を含まない。
【請求項２】
該第１の領域は５％〜５０％の空隙容量を有し、且つ第２の領域は２０％〜８０％の空隙容量を有する請求項１の磨きパッド。
【請求項３】
該第１または第２の領域が、５０μｍ以下の平均孔径である請求項１の磨きパッド。
【請求項４】
該第１または第２の領域中の気孔の７５％以上が、２０μｍ以下の平均孔径以下の孔径を有する請求項３の磨きパッド。
【請求項５】
該第１または第２の領域が、１μｍ〜２０μｍの平均孔径を有する請求項３の磨きパッド。
【請求項６】
当該第１または第２の領域中の気孔の９０％以上が、２０μｍ以下の平均孔径以下の孔径を有する請求項５の磨きパッド。
【請求項７】
当該第１の領域中の気孔の７５％以上が、２０μｍ以下の平均孔径以下の孔径を有し、第２の領域中の気孔の５０％以下が、２０μｍ以下の平均孔径以下の孔径を有する請求項１の磨きパッド。
【請求項８】
当該第１または第２の領域が、多様な孔径分布を有し、多様な分布が２０以下の孔径最大値を有する請求項１の磨きパッド。
【請求項９】
該多様な孔径分布が、二つのモードを持つ孔径分布である請求項８の磨きパッド。
【請求項１０】
当該第１または第２の領域が、０．５ｇ／ｃｍ３以上の密度を有する請求項１の磨きパッド。
【請求項１１】
当該第１または第２の領域が、３０％以上のクローズド気泡を含む請求項１の磨きパッド。
【請求項１２】
当該第１または第２の領域が、１０5セル／ｃｍ3以上のセル密度を有する請求項１の磨きパッド。
【請求項１３】
当該第１の領域および第２の領域が、異なる圧縮性を有する請求項１の磨きパッド。
【請求項１４】
前記磨きパッドが、さらに第３の空隙容量を有する第３の領域を含む請求項１の磨きパッド。
【請求項１５】
前記磨きパッドが、複数の第１および第２の領域を含む請求項１の磨きパッド。
【請求項１６】
前記第１の領域および第２の領域が、異なる圧縮性を有する請求項１５の磨きパッド。
【請求項１７】
前記第１および第２の領域が、交互である請求項１６の磨きパッド。
【請求項１８】
前記第１および第２の領域が、交互のラインまたは同心円の形である請求項１７の磨きパッド。
【請求項１９】
前記第１および第２の領域が、熱可塑性エラストマー、ポリオレフィン、ポリカーボネート、ポリビニルアルコール、ナイロン、エラストマーのゴム、スチレン性ポリマー、多環芳香族、フッ素重合体、ポリイミド、架橋ポリウレタン、架橋ポリオレフィン、ポリエーテル、ポリエステル、ポリアクリレート、エラストマーのポリエチレン、ポリテトラフルオロエチレン、ポリエチレンテレフタレート、ポリイミド、ポリアラミド、ポリアリレン、ポリスチレン、ポリメチルメタクリレート、共重合体およびそれらのブロック共重合体、並びにそれらの混合物およびブレンドからなる群から選択されるポリマー樹脂を含む請求項１の磨きパッド。
【請求項２０】
該ポリマー樹脂が、熱可塑性ポリウレタンである請求項１の磨きパッド。
【請求項２１】
該熱可塑性ポリウレタンが、２０以下のメルトインデックス、５０，０００ｇ／ｍｏｌ〜３００，０００ｇ／ｍｏｌの重量平均分子量（Ｍｗ）、および１．１〜６の多分散性インデックス（ＰＤＩ）を有する請求項２０の磨きパッド。
【請求項２２】
該熱可塑性ポリウレタンが、１５０（ｌ／ｓ）のずり速度（γ）、および２０５℃の温度で２〜１０のレオロジー処理インデックス（ＲＰＩ）を有する請求項２０の磨きパッド。
【請求項２３】
該熱可塑性ポリウレタンが、３０℃で２００ＭＰａ〜１２００ＭＰaの曲げ弾性率を有する請求項２０の磨きパッド。
【請求項２４】
該熱可塑性ポリウレタンが、２０℃〜１１０℃のガラス転移点、および１２０℃〜２５０℃の溶融転移温度を有する請求項２０の磨きパッド。
【請求項２５】
前記磨きパッドが、水吸収性ポリマーをさらに含む請求項１９の磨きパッド。
【請求項２６】
該水吸収性ポリマーが、架橋ポリアクリルアミド、架橋ポリアクリル酸、架橋ポリビニルアルコール、およびそれらの組み合わせからなる群から選択される請求項２５の磨きパッド。
【請求項２７】
前記磨きパッドが、さらに研磨剤粒子、ポリマー粒子、複合物粒子、液体担体可溶性粒子、およびそれらの組み合わせからなる群から選択される粒子を含む請求項１９の磨きパッド。
【請求項２８】
前記磨きパッドが、さらにシリカ、アルミナ、セリウム、およびそれらの組み合わせからなる群から選択される研磨剤粒子を含む請求項２７の磨きパッド。
【請求項２９】
前記第２の領域が、５０μｍ以下の平均孔径を有し、第１の領域および第２の領域が、同一のポリマー処方を有し、第１および第２の領域間の移行部分が、構造的に明確な境界を含まず、第１の非多孔性領域および第１の非多孔性領域に隣接した第２の多孔性領域を含む、高分子材料を含むＣＭＰのための磨きパッド。
【請求項３０】
前記第２の領域中の気孔の７５％以上が、２０μｍ以下の平均孔径以下の孔径を有する請求項２９の磨きパッド。
【請求項３１】
前記磨きパッドが、第３の空隙容量をさらに有する第３の領域を含む請求項２９の磨きパッド。
【請求項３２】
前記磨きパッドが、複数の第１および第２の領域を含む請求項２９の磨きパッド。
【請求項３３】
該第１および第２の領域が、交互である請求項３２の磨きパッド。
【請求項３４】
該第１および第２の領域が、交互のラインまたは同心円の形である請求項３３の磨きパッド。
【請求項３５】
該第１および第２の領域が、熱可塑性エラストマー、ポリオレフィン、ポリカーボネート、ポリビニルアルコール、ナイロン、エラストマーのゴム、スチレン性ポリマー、多環芳香族、フッ素重合体、ポリイミド、架橋ポリウレタン、架橋ポリオレフィン、ポリエーテル、ポリエステル、ポリアクリレート、エラストマーのポリエチレン、ポリテトラフルオロエチレン、ポリエチレンテレフタレート、ポリイミド、ポリアラミド、ポリアリレン、ポリスチレン、ポリメチルメタクリレート、共重合体およびそれらのブロック共重合体、並びにそれらの混合物およびブレンドからなる群から選択されるポリマー樹脂を含む請求項２９の磨きパッド。
【請求項３６】
当該ポリマー樹脂が、熱可塑性ポリウレタンである請求項２９の磨きパッド。
【請求項３７】
以下を含む基材磨きの方法
（ａ）磨かれる基材を与える工程、
（ｂ）請求項１の磨きパッドおよび磨き組成物を含む磨きシステムと基材とを接触する工程、および
（ｃ）基材を磨くために、磨きシステムで少なくとも基材の一部分を研磨する工程。
【請求項３８】
以下を含む基材磨きの方法：
（ａ）磨かれる基材を与える工程、
（ｂ）請求項２９の磨きパッドおよび磨き組成物を含む磨きシステムと、基材とを接触する工程、および
（ｃ）基材を磨くために、磨きシステムで少なくとも基材の一部分を研磨する工程。
【請求項３９】
以下を含む請求項１の磨きパッドの製造方法：
（ａ）ポリマー樹脂を含み、且つ第１の空隙容量を有する磨きパッド材料を与える工程、
（ｂ）上昇した圧力下で、超臨界ガスに磨きパッド材料を供する工程、および
（ｃ）材料磨きパッド材料のガラス転移点（Ｔｇ）より上の温度に、磨きパッドの温度を上げることによって、磨きパッド材料の１以上の部分を選択的にフォーミングする工程、ここで磨きパッド材料の選択された部分は、第１の空隙容量より大きい第２の空隙容量を有する。
【請求項４０】
該ガスが、Ｃ−Ｈ結合を含まない請求項３９の方法。
【請求項４１】
該ガスが窒素、二酸化炭素、またはそれらの組み合わせを含む請求項４０の方法。
【請求項４２】
該ガスが二酸化炭素であり、温度がポリマー樹脂の融解温度に対して０℃であり、および圧力が１ＭＰａ〜３５ＭＰaである請求項４１の方法。
【請求項４３】
当該ポリマー樹脂が、熱可塑性エラストマー、熱可塑性ポリウレタン、ポリオレフィン、ポリカーボネート、ポリビニルアルコール、ナイロン、エラストマーのゴム、スチレン性ポリマー、多環芳香族、フッ素重合体、ポリイミド、架橋ポリウレタン、架橋ポリオレフィン、ポリエーテル、ポリエステル、ポリアクリレート、エラストマーのポリエチレン、ポリテトラフルオロエチレン、ポリエチレンテレフタレート、ポリイミド、ポリアラミド、ポリアリレン、ポリスチレン、ポリメチルメタクリレート、共重合体およびそれらのブロック共重合体、並びにそれらの混合物およびブレンドからなる群から選択される請求項３９の方法。
【請求項４４】
前記ポリマー樹脂が、熱可塑性ポリウレタンである請求項３９の方法。
【請求項４５】
前記第２の材料が１以上の同心円の形である請求項３９の方法。
【請求項４６】
前記第２の材料が、ＸＹクロスハッチパターンの形である請求項３９の方法。
【請求項４７】
前記第２の材料が、光学終点検出ポートに適する寸法を有する請求項３９の方法。
【請求項４８】
前記磨きパッドの領域が、所望の形またはパターンを有する第２の材料で、磨きパッド材料の１以上の選択された部分を覆う工程、磨きパッド材料の覆いのない部分をフォーミングする工程、および選択された部分をさらすために、第２の材料を除去する工程によって、選択的に形成される請求項３９の方法。
【発明の詳細な説明】
【技術分野】
【０００１】
本発明は、化学的機械的な磨きのための磨きパッドに関するものである。
【背景技術】
【０００２】
化学的機械的な磨き（“ＣＭＰ”）工程は、半導体ウェハー上、フィールドエミッションディスプレイ、および多くのほかのマイクロエレクトロニクス基材に平面を形成するために、マイクロエレクトロニクスデバイスの製造において使用される。例えば、半導体デバイスの製造は、一般的に種々の工程層の形成、選択的な除去またはこれらの層の一部分のパターンニング、および半導体ウェハーを形成するために、半導体基材の表面上にさらに追加的工程層の堆積を含む。工程層は、一例として、絶縁層、ゲート酸化物層、導電層、および金属またはガラス等の層を含むことが出来る。ウェハー工程の、あるステップにおいては、次の層の堆積のためには、工程層の最上部の表面が平面、すなわち平らであることが一般的に望ましい。ＣＭＰは、導電性または絶縁材料等の堆積材料が、次の工程ステップのために磨かれてウェハーを平坦化するといった、工程層を平坦にするために使用される。
【０００３】
典型的なＣＭＰ工程では、ウェハーは、ＣＭＰツール中のキャリアー上に逆さに据え付けられる。磨きパッド向かって下向きにキャリアーおよびウェハーを圧する。キャリアーおよびウェハーは、ＣＭＰツールの磨きテーブル上で回転している磨きパッドの上で回転される。磨き組成物（磨きスラリーとも言う）が、一般的に磨き工程間に、回転するウェハーおよび回転する磨きパッドの間に導入される。磨き組成物は、通常最上部のウェハー層の一部分と相互作用するか、溶解する化学物質、および層の一部分を物理的に除去する研磨剤材料を含む。ウェハーおよび磨きパッドは、特別な磨き工程の実施に望ましい同方向または逆方向に回転することが可能である、キャリアーは磨きテーブル上の磨きパッドを横断して、振動（ｏｓｃｉｌｌａｔｅ）することも可能である。
【０００４】
化学的機械的な磨き工程に使用される磨きパッドは、柔軟および硬質のパッド材料の両方を使用して製造され、該パッドは、ポリマー含浸織物、微小孔性フィルム、セルのポリマーフォーム、非多孔性ポリマーシート、および焼結した熱可塑性粒子を含む。ポリエステル不織物の中へ含浸されたポリウレタン樹脂を含むパッドは、ポリマー含浸織物磨きパッドの実例となる。微小孔性磨きパッドは、多くの場合、含浸織物パッドであるベース材料の上へコートされた微小孔性ウレタンフィルムを含む。これらの磨きパッドは、クローズド気泡（ｃｌｏｓｅｄ  ｃｅｌｌ）、多孔性フィルムである。気泡ポリマーフォーム磨きパッドは、３次元すべてでランダムに、および一様に分散されたクローズド気泡構造を含む。非多孔性ポリマーシート磨きパッドは、丈夫なポリマーシートでできた磨き表面を含み、それ自体はスラリー粒子を搬送する能力がない（例えば、米国特許番号第５，４８９，２３３号明細書を参照のこと）。これらの丈夫な磨きパッドは、パッドの表面へ切り込まれた大きい、および／又は、小さい溝で外面的に改変されており、その称するところによれば、化学的機械的な磨きの間に、スラリーの通過のための流路を与える。そうした非多孔性ポリマー磨きパッドは、米国特許番号第６，２０３，４０７号明細書内に開示されており、磨きパッドの磨き表面は、その称するところによれば、化学的機械的な磨き中の、選択性を改善する方法で導かれている溝を含む。類似の方法でも、米国特許番号第６，０２２，２６８号明細書、第６，２１７，４３４号明細書、および第６，２８７，１８５号明細書は、それ自体が、スラリー粒子を吸収または移送する本質的な能力がない、親水性の磨きパッドを開示する。磨き表面は、その称するところによれば、１０μｍ以下の寸法を有するマイクロアスパーシティー（ｍｉｃｒｏａｓｐｅｒｓｉｔｉｅｓ）を含むランダムな表面トポグラフィーを有し、磨き表面、および切断によって形成され、２５μｍ以上の寸法を有するマクロ欠陥（またはマクロ織物）を凝固することによって形成される。多孔性オープンセル（ｏｐｅｎ  ｃｅｌｌｅｄ）構造を含む焼結磨きパッドは、熱可塑性ポリマー樹脂から調製可能である。例えば、米国特許番号第６，０６２，９６８号明細書および第６，１２６，５３２号明細書は、オープンセル、熱可塑性樹脂の焼結によって生産されるマイクロ多孔性基材を有する磨きパッドを開示する。結果として生じる磨きパッドは、好ましくは２５〜５０％の間の空隙容量、および０．７〜０．９ｇ／ｃｍ３の密度を有する。同様に、米国特許番号第６，０１７，２６５号明細書、第６，１０６，７５４号明細書および第６，２３１，４３４号明細書は、所望の最終パッド寸法を有する型内で、６８９．５ｋＰａ（１００ｐｓｉ）を超える高圧下で、熱可塑性ポリマーの焼結によって生産された一様で、連続的に内部で繋がった気孔構造を有する磨きパッドを開示する。
【０００５】
溝パターンに加えて、磨きパッドは、磨きパッドの表面へ織地を与えるために、他の表面特徴を有することが可能である。例えば、米国特許番号第５，６０９，５１７号明細書は、すべてが異なる硬度を有する、支持層、ノード、および上層を含む複合物磨きパッドを開示する。米国特許番号第５，９４４，５８３号明細書は、交互の圧縮性の外周リングを有する複合物磨きパッドを開示する。米国特許番号第６，１６８，５０８号明細書は、第１の物理的特性（例えば硬度、比重、圧縮性、磨耗性、高さ等）値を有する第１の磨きエリア、および第２の物理的特性値を有する第２の磨きエリアを有する磨きパッドを開示する。米国特許番号第６，２８７，１８５号明細書は、熱成形工程によって生産される表面トポグラフィーを有する磨きパッドを開示する。磨きパッドの表面は、圧力または応力下で熱せられると、結果として表面特性の形成を生じる。米国特許出願公開番号第２００３／００６０１５１Ａｌ号明細書は、非多孔性マトリックスによって分離されている連続的な空隙容量の隔離領域を有する磨きパッドを開示する。
【０００６】
マイクロ多孔性フォーム構造を有する磨きパッドは、共通して当技術分野で周知である。例えば、米国特許番号第４，１３８，２２８号明細書は、マイクロ多孔性および親水性である磨き品を開示する。米国特許番号第４，２３９，５６７号明細書は、シリコンウェハーを磨くための平坦マイクロセルのポリウレタン磨きパッドを開示する。米国特許番号第６，１２０，３５３号明細書は、９％未満の圧縮性および１５０気孔／ｃｍ２以上の気孔密度を有するスエード状のフォームポリウレタン磨きパッドを使用した磨き方法を開示する。ＥＰ１１０８５００Ａｌは、１０００μｍ未満の平均直径および０．４〜１．１ｇ／ｍｌの密度のクローズド気泡を有する少なくとも８０のＡタイプ硬度マイクロゴムの磨きパッドを開示する。
【発明の開示】
【発明が解決しようとする課題】
【０００７】
幾つかの上に記載された磨きパッドは、その意図された目的に適しているが、特に基材の化学的機械的な磨きにおいて、効果的な平坦化を与える他の磨きパッドへの必要性が残る。さらに、磨き効率、磨きパッド上および内部でのスラリー流れ、腐食性エッチング液への耐性、および／又は磨き均一性等の満足な特性を有する磨きパッドへのニーズがある。最後に、比較的に低コストな方法を使用して生産でき、使用前にほとんどまたは全く調整が必要ない磨きパッドへのニーズがある。
【課題を解決するための手段】
【０００８】
本発明は、そうした磨きパッドを与える。追加的発明の特性と同様に本発明のこれらおよび他の利点は、ここに与えられた本発明の記載から明らかになるであろう。
【０００９】
本発明は、第１の空隙容量（ｖｏｉｄ  ｖｏｌｕｍｅ）を有する第１の領域、および第２の空隙容量を有する第２の隣接した領域を含む多孔性高分子材料を含む、化学的機械的な磨きのための磨き（ｐｏｌｉｓｈｉｎｇ）パッドを与え、ここで、第１の空隙容量および第２の空隙容量が非ゼロであり、第１の空隙容量は、第２の空隙容量未満であり、第１の領域および第２の領域は、同一のポリマー処方を有し、第１および第２の領域間の移行部分（ｔｒａｎｓｉｔｉｏｎ）は、構造的に明確な境界を含まない。本発明は、さらに第１の非多孔性領域、および第１の非多孔性領域に隣接した第２の多孔性領域を含む高分子材料を含む磨きパッドを与え、ここで第２の領域は５０μｍ以下の平均気孔(ｐｏｒｅ)サイズを有し、第１の領域および第２の領域は同一のポリマー処方を有し、および第１および第２の領域間の移行部分は、構造的に明確な境界を含まない。本発明は、さらに（ａ）光学的な透過領域、（ｂ）第１の多孔性領域、および所望により（ｃ）第２の多孔性領域を含む高分子材料を含む磨きパッドを与え、ここで光学的な透過領域、第１の多孔性領域、および第２の多孔性領域から選択されたすくなくとも２つの領域は、もし存在すれば同一ポリマー処方を有し、構造的に明確な境界を含まない移行部分を有する。
【００１０】
本発明は、さらに（ａ）磨かれる基材を与える工程、（ｂ）本発明の磨きパッド、および磨き組成物を含む磨きシステムと、基材を接触させる工程、および（ｃ）基材を磨くために、磨きシステムと基材の少なくとも一部分を研磨する工程を含む基材磨きの方法を与える。
【００１１】
本発明は、また以下を含む本発明の磨きパッドの製造方法を与える：（ｉ）材料ポリマー樹脂を含み、第１の空隙容量を有する磨きパッドを与える工程、（ｉｉ）磨きパッド材料の１以上の部分を、所望の形またはパターンを有する第２の材料で覆う工程、（ｉｉｉ）上昇圧力下の超臨界ガスに、磨きパッド材料を供する工程（ｉｖ）磨きパッド材料のガラス転移温度（Ｔｇ）より上の温度に、磨きパッド材料を供することによって、磨きパッド材料の覆いのない部分を形成する工程、および（ｖ）覆われた部分をさらす（ｒｅｖｅａｌ）ために、第２の材料を除去する工程、ここで磨きパッド材料の覆いのない部分は、第１の空隙容量より大きい第２の空隙容量を有する。
【発明を実施するための最良の形態】
【００１２】
本発明は、２以上の隣接した領域を含む高分子材料を含む化学的機械的な磨きのための磨きパッドを対象とし、該領域は同一のポリマー処方を有し、領域間の移行部分は、構造的に明確な境界を含まない。
【００１３】
第１の態様では、第１および第２の領域は多孔性である。高分子材料は第１の空隙容量を有する第１の領域と、第２の空隙容量を有する第２の隣接した領域を含む。第１の空隙容量および第２の空隙容量は、個々がゼロでない（すなわちゼロより大きい）。第１の空隙容量は、第２の空隙容量未満である。磨きパッドの第１および第２の領域は、なんらかの適するゼロでない空隙容量を有することが出来る。例えば、第１および第２の領域の空隙容量それぞれの領域の体積の５％〜８０％（例えば１０％〜７５％、または１５％〜７０％）であり得る。好ましくは、第１の領域の空隙容量は、第１の領域の体積の５％〜５０％（例えば１０％〜４０％）である。好ましくは、第２の領域の空隙容量は、第２の領域の２０％〜８０％（例えば２５％〜７５％）体積である。
【００１４】
磨きパッドの第１および第２の領域は、何らかの適する体積を有することが出来る。例えば、個々の第１および第２の領域の体積は通常磨きパッドの全体積の５％以上である。好ましくは、個々の第１および第２の領域の体積は、磨きパッドの全体積の１０％以上（例えば１５％以上）である。第１および第２の領域は、同一の体積または異なる体積を有することが出来る。通常、第１および第２の領域は異なる体積を有するであろう。
【００１５】
磨きパッドの第１および第２の領域は、何らかの適する平均孔径を有することが出来る。例えば、第１または第２の領域は、５００μｍ以下（例えば３００μｍ以下、または２００μｍ以下）の平均孔径を有することが出来る。ある好ましい態様では、第１または第２の領域は５０μｍ以下（例えば４０μｍ以下、または３０μｍ以下）の平均孔径を有する。別の好ましい態様では、第１または第２の領域は１μｍ〜２０μｍ（例えば１μｍ〜１５μｍ、または１μｍ〜１０μｍ）の平均孔径を有する。また別の好ましい態様では、第１の領域は５０μｍ以下の平均孔径を有し、第２の領域は１μｍ〜２０μｍの平均孔径を有する。
【００１６】
磨きパッドの第１および第２の領域は、何らかの適する孔径（すなわち、セルサイズ）分布を有することができる。通常第１または第２の領域中の気孔（すなわち、セル）の２０％以上（例えば３０％以上、４０％以上、または５０％以上）は、±１００μｍ以下（例えば±５０μｍ以下）の平均孔径の孔径分布を有する。好ましくは、第１または第２の領域は、高度に一様な孔径の分布を有する。例えば、第１または第２の領域中の気孔の７５％以上（例えば８０％以上、または８５％以上）は、±２０μｍ以下（例えば±１０μｍ以下、±５μｍ以下、または±２μｍ以下）の平均孔径の孔径分布を有する。言い換えると、第１または第２の領域中の気孔の７５％以上（例えば８０％以上、または８５％以上）は、２０μｍ以下（例えば±１０μｍ以下、±５μｍ以下、または±２μｍ以下）の平均孔径内の孔径を有する。好ましくは、第１または第２の領域中の気孔の９０％以上（例えば９３％以上、９５％以上、または９７％以上）は、±２０μｍ以下（例えば±１０μｍ以下、±５μｍ以下、または±２μｍ以下）の平均孔径の孔径分布を有する。
【００１７】
第１および第２の領域は、一様または非一様な分布の気孔を有することが出来る。いくつかの態様では、第１の領域は一様な分布の気孔を有し、第２の領域はより低い一様な分布の気孔、または非一様な分布の気孔を有する。好ましい態様では、第１の領域中の気孔の７５％以上（例えば８０％以上、または８５％以上）は、±２０μｍ以下（例えば±１０μｍ以下、±５μｍ以下、または±２μｍ以下）の平均孔径内の孔径を有し、第２の領域中の気孔の５０％以下（例えば４０％以下、または３０％以下）は、２０μｍ以下（例えば±１０μｍ以下、±５μｍ以下、または±２（μｍ以下）の平均孔径内の孔径を有する。
【００１８】
さらに、磨きパッドの第１または第２の領域は、多様な分布の気孔を有することが出来る。“多様な”の語は、多孔性領域が、少なくとも２以上（例えば３以上、５以上、または１０以上までも）の孔径最大値）を含む孔径分布を有することを意味する。通常、孔径最大値の数は、２０以下（例えば１５以下）である。孔径最大値は、エリアが気孔の全数の数で５％以上を含む孔径分布中のピークとして定義されている。好ましくは、孔径分布は二つのモードを持つ（すなわち２つの孔径最大値を有する）。
【００１９】
多様な孔径分布は、何らかの適する孔径値で、孔径最大値を有することが出来る。例えば、多様な孔径分布は、５０μｍ以下（例えば４０μｍ以下、３０μｍ以下、または２０μｍ以下）の第１の孔径最大値、および５０μｍ以上（例えば７０μｍ以上、９０μｍ以上、または１２０μｍ以上までも）の第２の孔径最大値を有することが出来る。多様な孔径分布は、その代わりに２０μｍ以下（例えば１０μｍ以下、または５μｍ以下）の第１の孔径最大値、および２０μｍ以上（例えば３５μｍ以上、５０μｍ以上、または７５μｍ以上までも）の第２の孔径最大値を有することが出来る。
【００２０】
通常、第１または第２の領域は、主にクローズド気泡（すなわち気孔）を含む；しかし、第１または第２の領域は、またオープンセルを含むことが出来る。好ましくは、第１または第２の領域は、全空隙容量を基準として５％以上（例えば１０％以上）クローズド気泡を含む。さらに好ましくは、第１または第２の領域は、２０％以上（例えば３０％以上、４０％以上、または５０％以上）クローズド気泡を含む。
【００２１】
第１または第２の領域は、通常０．５ｇ／ｃｍ３以上（例えば０．７ｇ／ｃｍ３以上、または０．９ｇ／ｃｍ３以上までも）の密度、および２５％以下（例えば１５％以下、または５％以下までも）の空隙容量を有する。通常第１または第２の領域は、１０５セル／ｃｍ３以上（例えば１０６セル／ｃｍ３以上）のセル密度を有する。セル密度は、伴にメディアサイバネティクスによるオプティマ（Ｏｐｔｉｍａｓ：登録商標）イメージングソフトウェア、およびイメージプロ（ＩｍａｇｅＰｒｏ：登録商標）イメージングソフトウェア、またはクレメックステクノロジー社クレメックスビジョン（ＣｌｅｍｅｘＶｉｓｉｏｎ：登録商標）イメージングソフトウェア等のアニマージュ分析ソフトウェアプログラムで、第１または第２の領域の断面像（例えばＳＥＭ画像）を分析することによって、決定可能である。
【００２２】
第１および第２の領域は、通常異なる圧縮性を有するであろう。第１および第２の領域の圧縮性は、少なくとも部分的に、空隙容量、平均孔径、孔径分布、および気孔密度に依存するであろう。
【００２３】
第２の態様では、高分子材料は第１の領域、および第１の領域に第２の隣接した領域を含み、該第１の領域は非多孔性であり、第２の領域は５０μｍ以下の平均孔径を有する。いくつかの態様では、第２の領域は、好ましくは４０μｍ以下（例えば３０μｍ以下）の平均孔径を有する。他の態様では、第２の領域は、好ましくは１μｍ〜２０μｍ（例えば１μｍ〜１５μｍ、または１μｍ〜１０μｍ）の平均孔径を有する。
【００２４】
第２の領域は、第１の態様の磨きパッドの第２の領域に関して、上に記載したように、あらゆる適切な空隙容量、孔径分布、または気孔密度を有することが可能である。好ましくは、第２の領域中の気孔の７５％以上は、平均孔径の±２０μｍ以下（例えば±１０μｍ以下、±５μｍ以下、または±２μｍ以下）以下の孔径を有する。
【００２５】
第１のおよび第２の態様の磨きパッドは、所望により複数の第１および第２の領域を含む。複数の第１および第２の領域は、磨きパッドの表面に渡ってランダムに位置することが可能であり、交互のパターンで位置することが可能である。例えば、第１および第２の領域は、交互のライン、円弧、同心円、ＸＹクロスハッチ（Ｃｒｏｓｓｈａｔｃｈ）、スパイラル、または溝の接続で通常使用される他のパターンの形であっても良い。異なる空隙容量を有するパターン化された領域の表面を含む磨きパッドは、従来の溝でパターン化された磨きパッドに比較して、増加した磨きパッド寿命を有することが期待される。
【００２６】
第１のおよび第２の態様の磨きパッドは、所望により、さらに第３の空隙容量を有する第３の領域を含む。第３の領域は、第１および第２の領域に関して、上に記載したようにあらゆる適切な体積、空隙容量、平均孔径、孔径分布、または気孔密度を有することが出来る。さらに、第３の領域は、非多孔性であることが可能である。
【００２７】
第１のおよび第２の態様の磨きパッドは、高分子材料を含む。高分子材料は、あらゆる適切なポリマー樹脂を含むことが出来る。高分子材料は、好ましくは以下からなる群から選択されるポリマー樹脂を含む：熱可塑性エラストマー、熱可塑性ポリウレタン、ポリオレフィン、ポリカーボネート、ポリビニルアルコール、ナイロン、エラストマーのゴム、スチレン性ポリマー、多環芳香族、フッ素重合体、ポリイミド、架橋ポリウレタン、架橋ポリオレフィン、ポリエーテル、ポリエステル、ポリアクリレート、エラストマーのポリエチレン、ポリテトラフルオロエチレン、ポリエチレンテレフタレート、ポリイミド、ポリアラミド、ポリアリレン、ポリスチレン、ポリメチルメタクリレート、共重合体およびそれらのブロック共重合体、並びにそれらの混合物およびブレンド。好ましくは、ポリマー樹脂は、熱可塑性ポリウレタンである。
【００２８】
ポリマー樹脂は、通常プレフォームドポリマー樹脂である；しかし、ポリマー樹脂は、またあらゆる適する方法に従って、その場（ｉｎ  ｓｉｔｕ）形成されることが出来、それらの多くは、当該技術分野で周知である（例えば、シチャーズポリウレタンハンドブック（Ｓｚｙｃｈｅｒ  ’ｓ  Ｈａｎｄｂｏｏｋ  ｏｆ  Ｐｏｌｙｕｒｅｔｈａｎｅｓ）  ＣＲＣ出版：ニューヨーク、１９９９、第３章を参照のこと）。例えば、熱可塑性ポリウレタンは、イソシアネート反応性部分を含むプレポリマーとのイソシアネート、ジイソシアネート、およびトリイソシアネートプレポリマー等のウレタンプレポリマーの反応によって、その場形成可能である。適切なイソシアネート反応性部分は、アミンおよびポリオールを含む。
【００２９】
ポリマー樹脂の選択は、部分的に、ポリマー樹脂のレオロジーに依存するであろう。レオロジーは、ポリマー溶融の流動挙動である。ニュートン流体では、粘度は、ずり応力（すなわち、接線応力、σ）、およびずり速度（すなわち、速度勾配、ｄγ／ｄｔ）間の比率によって規定される一定値である。しかしながら、非ニュートン性流体では、増ずり速度（ｓｅａｒ ｒａｔｅ ｔｈｉｃｋｅｎｉｎｇ：ジラテント（ｄｉｌａｔｅｎｔ））、または減ずり速度（ｓｈｅａｒ ｒａｔｅ ｔｈｉｎｎｉｎｇ：擬熱可塑性）が起こる可能性がある。減ずり速度の場合では、ずり速度の増加につれて粘度が減少する。溶融製造（例えば押し出し、射出成形）工程で使用されるポリマー樹脂に認められるのは、本特性である。減ずり速度の臨界の領域を同定するために、ポリマー樹脂のレオロジーが決定されなければならない。レオロジーは、融解ポリマー樹脂が、固定した圧力下で、特別な長さの毛管を通らされる毛管技術によって決定可能である。異なる温度でのはっきりしたずり速度対粘度のプロットによって、粘度と温度間の関係が決定されることが可能である。レオロジー処理インデックス（ＲＰＩ）は、ポリマー樹脂の臨界範囲を示すパラメーターである。ＲＰＩは、２０℃での固定したずり速度に等しい、温度変化後の粘度に対する参照温度での粘度の割合である。ポリマー樹脂が熱可塑性ポリウレタンである時、１５０（ｌ／ｓ）のずり速度および２０５℃の温度で測定されたＲＰＩは、好ましくは２〜１０（例えば３〜８）である。
【００３０】
別のポリマー粘度測定は、固定された時間量に渡って、所与の温度および圧力で、毛管から押し出された融解ポリマーの量を（グラムで）記録する溶融フローインデックス（ＭＦＩ）である。例えば、ポリマー樹脂が、熱可塑性ポリウレタンまたはポリウレタン共重合体（例えばポリカーボネートシリコーンベースの共重合体、ポリウレタンフッ素ベースの共重合体、またはポリウレタンシロキサンセグメント化共重合体）である時、ＭＦＩは、２１０℃の温度、および２１６０ｇの荷重１０分以上で、好ましくは、２０以下（例えば１５以下）である。ポリマー樹脂が、エラストマーのポリオレフィン、またはポリオレフィン共重合体（例えばエラストマーまたはノーマルエチレンプロピレン、エチレンヘキセン、エチレンオクテン、およびその同類のもの等のエチレンオレフィン、メタロセンベースの触媒から出来たエラストマーのエチレン共重合体、またはポリプロピレンスチレン共重合体を含む共重合体）である時、ＭＦＩは、２１０℃の温度、および２１６０ｇの荷重で１０分以上で、好ましくは５以下（例えば４以下）である。ポリマー樹脂が、ナイロンまたはポリカーボネートである時、ＭＦＩは、好２１０℃の温度、および２１６０ｇの荷重、１０分以上で、ましくは８以下（例えば５以下）である。
【００３１】
ポリマー樹脂のレオロジーは、分子量、多分散性インデックス（ＰＤＩ）、長鎖の分枝または架橋の程度、ポリマー樹脂のガラス転移点（Ｔｇ）、および溶融温度（Ｔｍ）に依存しえる。ポリマー樹脂が、（上に記載された等の）熱可塑性ポリウレタンまたは熱可塑性ポリウレタン共重合体である時、平均分子量（Ｍｗ）は、１．１〜６、好ましくは２〜４のＰＤＩで、通常５０，０００ｇ／ｍｏｌ〜３００，０００ｇ／ｍｏｌ、好ましくは７０，０００ｇ／ｍｏｌ〜１５０，０００ｇ／ｍｏｌである。通常、熱可塑性ポリウレタンまたはポリウレタン共重合体は、２０℃〜１１０℃のガラス転移点、および１２０℃〜２５０℃の溶融転移温度を有する。ポリマー樹脂は、（上に記載された等の）エラストマーのポリオレフィン、またはポリオレフィン共重合体である時、重量平均分子量（Ｍｗ）通常は１．１〜１２、好ましくは２〜１０のＰＤＩで、５０，０００ｇ／ｍｏｌ〜４００，０００ｇ／ｍｏｌ、好ましくは７０，０００ｇ／ｍｏｌ〜３００，０００ｇ／ｍｏｌである。ポリマー樹脂がナイロンまたはポリカーボネートである時、重量平均分子量（Ｍｗ）は、通常１．１〜５、好ましくは２〜４のＰＤＩで、５０，０００ｇ／ｍｏｌ〜１５０，０００ｇ／ｍｏｌ、好ましくは７０，０００ｇ／ｍｏｌ〜１００，０００ｇ／ｍｏｌである。
【００３２】
ポリマー樹脂は、好ましくは、ある機械的な性質を有する。例えば、ポリマー樹脂が熱可塑性ポリウレタンである時、曲げ弾性率（ＡＳＴＭ  Ｄ７９０）は、好ましくは（例えば３０℃で３５０ＭＰａ（−５０，０００ｐｓｉ）〜１０００ＭＰａ（−１５０，０００ｐｓｉ）など）３０℃で２００ＭＰａ（−３０，０００ｐｓｉ）〜１２００ＭＰａ（−１７５，０００ｐｓｉ）、平均％圧縮性は７以下であり、平均％回復は３５以上であり、および／又はショアＤ硬度（ＡＳＴＭ  Ｄ２２４０−９５）は、４０〜９０（例えば５０〜８０）である。
【００３３】
高分子材料は、所望により、さらに水吸収性ポリマーを含む。水吸収性ポリマーは、望ましくはアモルファス、結晶、または架橋ポリアクリルアミド、ポリアクリル酸、ポリビニルアルコール、それらの塩、およびそれらの組み合わせからなる群から選択から選択されている。好ましくは、水吸収性ポリマーは、架橋ポリアクリルアミド、架橋ポリアクリル酸、架橋ポリビニルアルコール、およびそれらの混合物からなる群から選択されている。そうした架橋ポリマーは、望ましくは水吸収性であるが、溶融または一般的な有機溶媒中に溶解しない。むしろ、水吸収性ポリマーは、水（例えば磨き組成物の液体担体）との接触によって膨潤する。
【００３４】
高分子材料は、所望により、パッドのボディーに取り込まれる粒子を含む。好ましくは、粒子は、高分子材料内に分散されている。粒子は、研磨剤粒子（ａｂｒａｓｉｖｅ）、ポリマー粒子、複合物粒子（例えばカプセルに入れられた粒子）、有機粒子、無機粒子、清澄（ｃｌａｒｉｆｙｉｎｇ）粒子、およびそれらの混合物であることが可能である。
【００３５】
研磨剤粒子は、あらゆる適する材料であることが可能である。例えば、研磨剤粒子は、シリカ、アルミナ、セリウム、ジルコニア、クロム、酸化鉄、およびそれらの組み合わせ、またはシリコンカーバイド、窒化ホウ素、ダイアモンド、ガーネット、またはセラミック研磨剤材料からなる群から選択される金属酸化物等の金属酸化物を含むことが出来る。研磨剤粒子は、金属酸化物およびセラミックのハイブリッド、または無機および有機材料のハイブリッドであること可能である。粒子は、またポリマー粒子であることが出来、それらの多くは、米国特許番号第５，３１４，５１２中に記載されており、以下の様である：ポリスチレン粒子、ポリメチルメタクリレート粒子、液体結晶のポリマー（ＬＣＰ、例えばシバガイギーのベクトラ（Ｖｃｔｒａ：登録商標）ポリマー）、ポリエーテルエーテルケトン（ＰＥＥＫ）、微粒子熱可塑性ポリマー（例えば、微粒子熱可塑性ポリウレタン）、微粒子架橋ポリマー（例えば、微粒子架橋ポリウレタンまたはポリエポキシド）、またはそれらの組み合わせ。望ましくは、ポリマー粒子は、融点高分子材料の融点よりも高い融点を有する。複合物粒子は、コアおよび外側のコーティングを含むあらゆる適する粒子であることが可能である。例えば、複合物粒子は、固形物のコア（例えば金属酸化物、金属、セラミック、またはポリマー）、およびポリマーのシェル（例えば、ポリウレタン、ナイロン、またはポリエチレン）を含むことが出来る。清澄粒子はフィロシリケート、（例えば、フッ化マイカ等のマイカ、およびタルク、カオリナイト、モンモリロナイト、ヘクトライト等のクレイ）、グラスファイバー、グラスビース、ダイアモンド粒子、カーボンファイバー、およびその同類のものであることが可能である。
【００３６】
高分子材料は、所望により、パッドのボディーに取り込まれた可溶性粒子を含む。好ましくは、可溶性粒子は、高分子材料内に分散されている。そうした可溶性粒子は、化学的機械的な磨きの間に、磨き組成物の液体担体中に、部分的にまたは完全に溶解する。通常、可溶性粒子は水可溶性粒子である。例えば、可溶性粒子は、デキストリン、シクロデキストリン、マンニトール、ラクトース、ヒドロキシプロピルセルロース、メチルセルロース、でんぷん、たんぱく質、アモルファス非架橋ポリビニルアルコール、アモルファス非架橋ポリビニルピロリドン、ポリアクリル酸、ポリエチレンオキサイド、水可溶性感光性樹脂、スルホン化ポリイソプレン、およびスルホン化ポリイソプレン共重合体からなる群から選択される材料の粒子等のあらゆる適切な水可溶性粒子であることが可能である。可溶性粒子は、またカリウムアセテート、硝酸カリウム、カリウムカーボネート、カリウム炭酸水素、塩化カリウム、臭化カリウム、カリウムリン酸、硝酸マグネシウム、カルシウムカーボネート、およびナトリウムベンゾエートからなる群から選択される材料の粒子等の無機水可溶性粒子であることが可能である。可溶性粒子が溶解する時、磨きパッドは、可溶性粒子のサイズに対応する通気孔と放置可能である。
【００３７】
粒子は、好ましくは、磨き基材内に形成されるポリマー樹脂と混合される。磨きパッド内に取り込まれる粒子は、あらゆる適切な寸法（例えば直径、長さ、または幅）、または形（例えば球状、楕円形）であることが可能であり、あらゆる適する量で、磨きパッド内に取り込まれることが可能である。例えば、粒子は、１ｎｍ以上および／又は２ｍｍ以下（例えば０．５μｍ〜２ｍｍ直径）の粒子寸法（例えば直径、長さ、または幅）を有することが出来る。好ましくは、粒子は、１０ｎｍ以上および／又は５００μｍ以下（例えば１００ｎｍ〜１０μｍ直径）の寸法を有する。粒子は、また高分子材料に共有結合で結合であることが可能である。
【００３８】
高分子材料は、所望によりパッドのボディー内に取り込まれる固形触媒を含む。好ましくは、固形触媒は、高分子材料内に分散されている。触媒は、金属、非金属、またはそれらの組み合わせであることが可能である。好ましくは、触媒は、Ａｇ、Ｃｏ、Ｃｅ、Ｃｒ、Ｃｕ、Ｆｅ、Ｍｏ、Ｍｎ、Ｎｂ、Ｎｉ、Ｏｓ、Ｐｄ、Ｒｕ、Ｓｎ、Ｔｉ、およびＶを含む金属化合物等の複数の酸化状態を有する金属化合物から選択されるが、これらに限られない。
【００３９】
高分子材料は、所望により、キレート剤または酸化剤を含む。好ましくは、キレート剤および酸化剤は、高分子材料内に分散されている。キレート剤は、あらゆる適切なキレート剤であることが可能である。例えば、キレート剤は、カルボン酸、ジカルボン酸、ホスホン酸、ポリマーのキレート剤、それらの塩、およびその同類のものであることが可能である。酸化剤は、鉄塩、アルミニウム塩、パーオキサイド、クロレート、過塩素酸、過マンガン酸、パーサルフェート、およびその同類のものを含む酸化塩、または酸化金属錯体であることが可能である。
【００４０】
ここに記載された磨きパッドは、所望によりさらには１以上の開口、透明な領域、または半透明の領域（例えば、米国特許番号第５，８９３，７９６号明細書内に記載されたような窓）を含む。磨きパッドが、その場ＣＭＰ工程監視技術と伴に使用される時、そうした開口または半透明の領域を含むことは、望ましい。開口は、あらゆる適する形を有することかでき、磨き表面上の過剰磨き組成物の最小化または除去のための、排水流路と組み合わせて使用されても良い。半透明の領域または窓は、あらゆる適切な窓であることが可能である、それらの多くは、当技術分野で周知である。例えば、半透明の領域は、磨きパッドの開口内に挿入されたガラス、またはポリマーベースの埋め込みを含むことが出来、磨きパッドの残りの部分で使用されるのと同一の高分子材料を含んでも良い。
【００４１】
第３の態様では、高分子材料は、以下を含む：（ａ）光学的透過領域、（ｂ）第１の多孔性領域、および所望により（ｃ）第２の多孔性領域、ここで、少なくとも２つの領域が、光学的透過領域、第１の多孔性領域および第２の多孔性領域から選択されており、もし存在すれば、同一のポリマー処方を有し、構造的に明確な境界を含まない移行部分を有する。ある好ましい態様では、光学的透過領域および第１の多孔性領域は、同一のポリマー処方を有し、光学的透過領域および第１の多孔性領域間の移行部分は、構造的に明確な境界を含まない。別の好ましい態様では、高分子材料は、さらに第２の多孔性領域を含む、第１および第２の領域は、同一のポリマー処方を有し、第１および第２の領域間の移行部分は、構造的に明確な境界を含まない。第１の領域および第２の領域（存在するとき）は、第１のおよび第２の態様に関して、上に記載されたようなあらゆる適する体積、空隙容量、平均孔径、孔径分布、および気孔密度を有することができる。さらに、高分子材料は、上に記載されたあらゆる材料を含むことができる。
【００４２】
光学的透過領域は、通常（例えば２０％以上、または３０％以上）１９０ｎｍ〜１０，０００ｎｍ（例えば１９０ｎｍ〜３５００ｎｍ、２００ｎｍ〜１０００ｎｍ、または２００ｎｍ〜７８０ｎｍ）の１以上の波長で、１０％以上の光線透過率を有する。
【００４３】
光学的透過領域の空隙容量は、光学透過率の要件によって限定されるであろう。好ましくは、光学的透過領域は、実質的に非多孔性であるか、５％以下（例えば３％以下）の空隙容量を有する。同様に、光学的透過領域の平均孔径は、光学透過率のための要件によって限られている。好ましくは、光学的透過領域は、０．０１μｍ〜１μｍの平均孔径を有する。好ましくは、平均孔径は、０．０５μｍ〜０．９μｍ  （例えば０．１μｍ〜０．８μｍ）である。いかなる特別な理論に拘束されることを望まない一方で、１μｍ未満孔径は、入射光をより散乱しないであろう、または入射光を全く散乱せず、それによって望ましい程度の透明性を有する光学的透過領域を与えるであろうが、１μｍより大きい孔径は、入射光を散乱するであろうと信じられている。
【００４４】
好ましくは、光学的透過領域は、高度に一様な分布の孔径を有する。通常、光学的透過領域中の気孔の７５％以上（例えば８０％以上、または８５％以上）は、平均孔径の±０．５μｍ以下（例えば±０．３μｍ以下、または±０．２μｍ以下）の孔径分布を有する。好ましくは、光学的透過領域中の気孔の９０％以上（例えば９３％以上、または９５％以上）は、平均孔径の±０．５μｍ以下（例えば±０．３μｍ以下、または±０．２μｍ以下）の孔径分布を有する。
【００４５】
光学的透過領域は、あらゆる適切な寸法（すなわち長さ、幅、および厚さ）、およびあらゆる適切な形（例えば、円、楕円、正方形、長方形、三角形などであることが可能である）を有することが可能である。光学的透過領域は、磨きパッドの磨き表面と、同一平面内であることが可能であり、または磨きパッドの磨き表面に、埋め込まれることが可能である。好ましくは、光学的透過領域磨きパッドの表面に埋め込まれている。
【００４６】
光学的透過領域は、所望により、さらに磨きパッド材料に、選択的に特別な波長の光を透過させる染料を含む。染料は、光の望ましくない波長（例えば背景光）を遮るフィルターとして働き、この様に、検出のノイズに対する比率を改善する。光学的透過領域は、あらゆる適切な染料を含むことができ、染料の組み合わせを含むんでも良い。適切な染料は、ポリメチン染料、ジおよびトリアリールメチン染料、ジアリールメチン染料のアザ類似物、アザ（１８）アンヌレン染料、自然染料、ニトロ染料、ニトロ染料、アゾ染料、アントラキノン染料、サルファー染料、およびその同類のものを含む。望ましくは、染料の透過スペクトルは、その場終点検出に使用される光の波長と、一致または重複する。例えば、終点検出（ＥＰＤ）システムのための光源が、６３３ｎｍの波長を有する可視光を生み出すＨｅＮｅレーザーの時は、染料は、好ましくは、６３３ｎｍの波長を有する光を透過可能である赤色染料である。
【００４７】
ここに記載された磨きパッドは、あらゆる適切な寸法を有することができる。通常、磨きパッドは、（回転磨き工具内で、使用されるように）回転する形、または（リニアー磨き工具で使用されるような）ループのリニアーベルトとして製造されることが可能である。
【００４８】
ここに記載された磨きパッドは、磨き表面を有し、所望により、さらに磨きパッドの表面に渡って、磨き組成物の水平輸送を容易にする溝、流路、および／又は打ち抜き穴を含む。そうした溝、流路、または打ち抜き穴は、あらゆる適切なパターンであることが可能であり、あらゆる適切な深さおよび幅を有することが出来る。磨きパッドは、例えば、米国特許番号第５，４８９，２３３号明細書内に記載されたような、大きい溝および小さい溝の組み合わせの２以上の異なる溝パターンを有することが出来る。溝は、傾斜溝、同心溝、らせんまたは巡回溝の形であることが可能である、ＸＹクロスハッチパターン、および連続的なまたは非連続的な連結であることが可能である。好ましくは、磨きパッドは、少なくとも標準的なパッド調整方法によって製造される小さい溝を含む。
【００４９】
本発明の磨きパッドは、あらゆる適切な技術を使用して生産可能である、それらの多くは、当技術分野で周知である。好ましくは、磨きパッドは、以下を含む加圧ガス圧入法によって製造される（ｉ）ポリマー樹脂を含み第１の空隙容量を有する磨きパッド材料を与える工程、（ｉｉ）上昇圧力下の超臨界ガスに研磨パッド材料を供する工程、および（ｉｉｉ）磨きパッド材料のガラス転移点（Ｔｇ）より上の温度に、磨きパッド材料の温度を上げることによって、磨きパッド材料の１以上の部分を選択的に形成する工程、ここで磨きパッド材料の選択された部分は、第１の空隙容量より大きい第２の空隙容量を有する。
【００５０】
さらに好ましくは、磨きパッドは、以下を含む加圧ガス圧入法によって生産される（ｉ）ポリマー樹脂を含み、第１の空隙容量を有する磨きパッド材料を与える工程および、（ｉｉ）所望の形またはパターンを有する第２の材料で、磨きパッド材料の１以上の部分を覆う工程、（ｉｉｉ）上昇圧力下の超臨界ガスに、磨きパッド材料を供する工程、（ｉｖ）磨きパッド材料のガラス転移点（Ｔｇ）より上の温度に、磨きパッド材料を供することによって、磨きパッド材料の覆いのない部分を形成する工程、および（ｖ）覆われた部分をさらすために、第２の材料を除去する工程、ここで、磨きパッド材料の覆いのない部分は、第１の空隙容量より大きい第２の空隙容量を有する。
【００５１】
好ましくは、磨きパッド材料は、室温で圧力容器内に位置される。超臨界ガスが、容器に加えられ、容器は、磨きパッド材料の自由体積に、適当な量のガスを入れるのに充分なレベルに加圧される。磨きパッド材料に溶解されたガスの量は、圧力ヘンリーの法則に従って、適用された圧力に直線的に比例する。適用される圧力は、磨きパッド材料内に存在する高分子材料のタイプ、および超臨界ガスのタイプに依存するであろう。磨きパッド材料の温度増加は、高分子材料へのガスの拡散速度を増加させるが、また磨きパッド材料中に溶解できるガスの量を減少させる。一旦ガスが飽和の磨きパッド材料を充分に（例えばすっかりと）飽和すると、磨きパッド材料は、加圧容器から除去される。もし所望であれば、磨きパッド材料は、セルの核生成および成長を促進するために、柔軟または融解な状態まですばやく加熱されることが可能である。磨きパッド材料の温度は、あらゆる適切な技術を使用して、上げられることが可能である。例えば、磨きパッドの選択された部分は、熱、光、または超音波エネルギーに供されることが可能である。米国特許番号第５，１８２，３０７号明細書および第５，６８４，０５５号明細書は、加圧ガス注入工程のこれらおよび追加的特性を開示する。
【００５２】
ポリマー樹脂は、上に記載されたポリマー樹脂のあらゆるものであることが可能である。超臨界ガスは、高分子材料中の充分な溶解度を有するあらゆる適切なガスであることが可能である。好ましくは、ガスは窒素、二酸化炭素、またはそれらの組み合わせである。さらに好ましくは、ガスは、二酸化炭素を含むか、またはである。望ましくは、超臨界ガスは、条件下の高分子材料中で、少なくとも０．１ｍｇ／ｇ（例えば１ｍｇ／ｇ、または１０ｍｇ／ｇ）の溶解度を有する。
【００５３】
温度および圧力は、あらゆる適切な温度および圧力であることが可能である。最適な温度および圧力は、使用されるガスに依存するであろう。フォーミング温度は、磨きパッド材料のＴｇに、少なくとも部分的に依存するであろう。通常、フォーミング温度は、磨きパッド材料のＴｇより上である。例えば、高分子材料のＴｍより上のフォーミング温度も使用可能であるが、フォーミング温度は、好ましくは磨きパッド材料のＴｇと融解温度（Ｔｍ）の間である。通常、超臨界ガス吸収ステップは、２０℃〜３００℃（例えば１５０℃〜２５０℃）の温度下、および１ＭＰａ（〜１５０ｐｓｉ）〜４０ＭＰａ（〜６０００ｐｓｉ）（例えば５ＭＰａ（〜８００ｐｓｉ）〜３５ＭＰａ（〜５０００ｐｓｉ）、または１９ＭＰａ（〜２８００ｐｓｉ）〜２６ＭＰａ（〜３８００ｐｓｉ））の圧力下で行われる。
【００５４】
第２の材料は、あらゆる適切な材料を含むことができる。例えば、第２の材料は、高分子材料、金属性材料、セラミック材料、またはそれらの組み合わせを含むことが出来る。第２の材料はあらゆる適切な形を有することができる。いくつかの態様では、第２の材料は、好ましくは１以上の同心円またはＸＹクロスハッチパターンの形である。他の態様では、第２の材料は、好ましくは光学終点検出ポートに適した寸法を有する形である。
【００５５】
ここに記載された磨きパッドは、単独で使用可能であり、所望により、多層積層磨きパッドの一層として使用されることが可能である。例えば、磨きパッドは、サブパッドと組み合わせて、使用されることが可能である。サブパッドは、あらゆる適切なサブパッドであることが可能である。適切なサブパッドは、ポリウレタンフォームサブパッド（例えば、ロジャーズコーポレーションからのフォームサブパッド）、含浸フエルトサブパッド、微小孔性ポリウレタンサブパッド、または焼結ウレタンサブパッドを含む。サブパッドは、通常本発明の磨きパッドより短く、したがって本発明の磨きパッドよりもさらに圧縮可能で、さらに低いショア硬度値を有する。例えば、サブパッドは、３５〜５０のショアＡ硬度を有することが出来る。いくつかの態様では、サブパッドは、磨きパッドよりも、より硬く、より低圧縮性で、より高いショア硬度を有する。サブパッドは、所望により溝、流路、空洞部、窓、開口、およびその同類のものを含む。本発明の磨きパッドが、サブパッドと組み合わせて使用される時は、通常サブパッドと共押し出し、およびその間に押し出し可能な、ポリエチレンテレフタレートフィルム等の中間支持層がある。あるいは、本発明の磨きパッドは、従来の磨きパッドと伴に、サブパッドとして使用されることが可能である。
【００５６】
本発明の磨きパッドは、化学的機械的な磨き（ＣＭＰ）装置との使用に、特に適する。通常、装置は、使用時は、動いており、軌道、リニアー、または巡回する動きの結果として生じる速度を有するプラテン、プラテンと接触しており、動いている時は、プラテンと動く本発明の磨きパッド、および接触によって磨かれる基材を保持し、磨かれる基材と接触することが意図されているパッドの表面に相対して動くキャリアーを含む。基材の磨きは、基材を磨くために少なくとも基材の一部分を研磨するように、磨きパッドと接触して基材が位置されることにより、そして次に磨きパッドが基材に対して相対的に動き、通常それらの間にある磨き組成物で行われる。ＣＭＰ装置は、あらゆる適切なＣＭＰ装置であることが可能であり、それらの多くは当技術分野で周知である。本発明の磨きパッドは、またリニアー磨き工具と使用可能である。
【００５７】
望ましくは、ＣＭＰ装置は、さらにその場磨き終点検出システムを含み、それらの多くは、当技術分野で周知である。加工中の製品の表面から反射される光またはほかの放射によって、磨き工程の検査および監視のための技術は、当技術分野で周知である。そうした方法は、例えば、米国特許番号第５，１９６，３５３号明細書、米国特許番号第５，４３３，６５１号明細書、米国特許番号第５，６０９，５１１号明細書、米国特許番号第５，６４３，０４６号明細書、米国特許番号第５，６５８，１８３号明細書、米国特許番号第５，７３０，６４２号明細書、米国特許番号第５，８３８，４４７号明細書、米国特許番号第５，８７２，６３３号明細書、米国特許番号第５，８９３，７９６号明細書、米国特許番号第５，９４９，９２７号明細書、および米国特許番号第５，９６４，６４３号明細書内に記載されている。望ましくは、磨かれている加工中の製品に関して、磨き工程のプロセスの検査または監視は、磨き終端の決定、すなわち特別な加工中の製品に関して磨き工程を終了する時の決定を可能にする。
【００５８】
ここに記載された磨きパッドは、多くのタイプの基材および基材材料を磨く上での使用に適する。例えば、磨きパッドは、記憶装置デバイス、半導体基材、およびガラス基材を含む種々の基材を磨くために、使用されることが可能である。磨きパッドでの磨きのための適切な基材は、メモリーディスク、硬質ディスク、磁気ヘッド、ＭＥＭデバイス、半導体ウェハー、フィールドエミッションディスプレイ、および他のマイクロエレクトロニクス基材、特に絶縁層（例えば二酸化ケイ素、窒化ケイ素、または低誘電体材料）および／又は金属含有層（例えば銅、タンタル、タングステン、アルミニウム、ニッケル、チタニウム、プラチナ、ルテニウム、ロジウム、イリジウムまたは他の貴金属）を含む基材を含む。
【国際調査報告】
2008512006.tif 000002
2008512006.tif 000003